(57)【要約】【課題】本発明の目的は、冬の衣料品、特にインナーに好適に用いられて、軽量薄地で、且つ保温性と着用快適性を兼ね備える編地を作製するための吸湿性紡績糸及び該吸湿性紡績糸を用いた編地を提供することである。【解決手段】前記吸湿性紡績糸としては、アクリル繊維を基材としてカルボキシル基含有モノマーをグラフト重合してなるグラフトアクリル繊維を、１５〜５０質量％含有する紡績糸を使用する。【選択図】なし【特許請求の範囲】
【請求項１】
アクリル繊維を基材としてカルボキシル基含有モノマーをグラフト重合してなるグラフトアクリル繊維を、１５〜５０質量％含有することを特徴とする吸湿性紡績糸。
【請求項２】
前記基材としたアクリル繊維の繊度が０．５〜２．０ｄｔｅｘである請求項１に記載の吸湿性紡績糸。
【請求項３】
前記吸湿性紡績糸は、繊度０．３〜０．７ｄｔｅｘの非グラフトアクリル繊維を２０〜８０質量％含有する請求項１または２に記載の吸湿性紡績糸。
【請求項４】
英式番手が２０ｓ〜１００ｓである請求項１〜３のいずれかに記載の吸湿性紡績糸。
【請求項５】
請求項１〜４のいずれかに記載の吸湿性紡績糸を用いたことを特徴とする編地。
【請求項６】
前記吸湿性紡績糸の交編率が、５０質量％以上である請求項５に記載の編地。
【請求項７】
厚みが０．２〜０．６ｍｍ、目付が６０〜１７０ｇ／ｍ2である請求項５または６に記載の編地。
【発明の詳細な説明】
【技術分野】
【０００１】
本発明は、吸湿性紡績糸及び該吸湿性紡績糸を用いた編地に関するものであり、より詳しくは、冬の衣料品、特にインナーに好適に用いられ、軽量薄地で、且つ保温性と着用快適性を兼ね備える編地を作製するための吸湿性紡績糸及び該吸湿性紡績糸を用いた編地に関するものである。
【背景技術】
【０００２】
冬の衣料品、特にインナーに使用する生地は、軽量薄地で、保温性と着用快適性に優れることが望まれている。アクリル繊維は保温性の高い素材としてよく利用されているが、前記特性の生地を得るために、アクリル繊維やアクリル繊維を用いた紡績糸の保温性や吸湿性などの特性を向上させる必要がある。
【０００３】
アクリル繊維やアクリル繊維を用いた紡績糸の保温性を向上させようとする試みとしては、例えば、特許文献１には、極細アクリル系短繊維と高収縮性アクリル系短繊維とポリエステル短繊維とから主としてなる紡績糸が記載されている。しかし、該紡績糸では高収縮性アクリル系短繊維を用いているため、得られる布帛は締まったようになり、軽量のものが得られなかった。
【０００４】
また、特許文献２には、繊維軸方向に連続した中空部を有し、単繊維表面に櫛目形状を有する中空アクリル繊維が記載されている。しかし、該中空アクリル繊維は、中空部の存在のため、直径が大きくなり、作製した生地は肉厚になって、風合いも硬くなるという問題があった。
【０００５】
さらに、特許文献３には、２種のアクリロニトリル系重合体を複合成分とし、２成分の各々が他成分により分劃され繊維表面に露出した複合構造を有する易分割性アクリル繊維が記載されている。しかし、該易分割性アクリル繊維のみで作られた生地は柔らかくなりすぎてクタクタな風合いになることがあった。また、極細の易分割性アクリル繊維のみを用いた場合、濃色の生地が得られにくい等の問題があった。
【０００６】
一方、着用快適性に優れる生地を得るために、アクリル繊維の疎水性を改善してその吸湿性を向上させようとする試みも行われている。
【０００７】
例えば、特許文献４には、過酸化水素と二価鉄塩を含む水溶液中において、アクリロニトリル系繊維にメタクリル酸及び／又はヒドロキシ基含有メタクリレートをグラフト共重合反応させることにより製造した改質アクリロニトリル系繊維が記載されている。しかし、特許文献４には、該改質アクリロニトリル系繊維を着用快適性に優れる衣料品に使用する方法については何ら記載されていない。
【０００８】
また、特許文献５には、繊維基材にカルボキシル基などの酸性基をグラフト重合により導入した脱臭素材が記載されている。しかし、特許文献５には、吸湿性を改善するために、グラフト技術を利用することについては何ら記載されていない。
【先行技術文献】
【特許文献】
【０００９】
【特許文献１】特開２０００−３４６３４号公報
【特許文献２】特開２００６−４５７２０号公報
【特許文献３】特開平７−２２９０１８号公報
【特許文献４】特開平７−２３８４６９号公報
【特許文献５】特開昭６２−１４２５６２号公報
【発明の概要】
【発明が解決しようとする課題】
【００１０】
本発明は、かかる従来技術の問題を背景になされたものであり、より詳しくは、冬の衣料品、特にインナーに好適に用いられて、軽量薄地で、且つ保温性と着用快適性を兼ね備える編地を作製するための吸湿性紡績糸及び該吸湿性紡績糸を用いた編地を提供することを目的としている。
【課題を解決するための手段】
【００１１】
本発明者らは、前記課題を鋭意検討した結果、遂に本発明を完成するに至った。すなわち、本発明の吸湿性紡績糸は、アクリル繊維を基材としてカルボキシル基含有モノマーをグラフト重合してなるグラフトアクリル繊維を、１５〜５０質量％含有するものである。グラフトアクリル繊維を前記比率で紡績糸に含有させることで、吸湿性と可紡性のバランスの良い紡績糸が製造できる。この様な吸湿性紡績糸を用いることで、保温性と着用快適性を兼ね備える編地を作製することが可能となる。
【００１２】
また、本発明の吸湿性紡績糸は、基材としたアクリル繊維の繊度が０．５〜２．０ｄｔｅｘであることが好ましく、繊度０．３〜０．７ｄｔｅｘの非グラフトアクリル繊維を２０〜８０質量％含有することがより好ましく、英式番手が２０ｓ〜１００ｓであることがさらに好ましい。この様な紡績糸を用いることで、非常に軽量・薄地の編物が得られる。
【００１３】
なお、前記吸湿性紡績糸を用いた編地も本発明に含まれる。本発明の編地は、前記吸湿性紡績糸を交編率で５０質量％以上用いたことが好ましい。また、編地の厚みが０．２〜０．６ｍｍ、目付が６０〜１７０ｇ／ｍ2であることも好ましい。
【発明の効果】
【００１４】
本発明の吸湿性紡績糸は、吸湿性に優れて、汗などにより発生した湿気を吸収・発散しやすい。また、細番手の紡績糸とすることで、編物を非常に薄地・軽量化することも可能となる。従って、前記吸湿性紡績糸を用いた編地は、保温性と着用快適性に優れ、軽量薄地で、しかも衣服内の湿度を低減して、着用中の蒸れ感を解消できるものであり、冬の衣料品、特にインナーに好適に用いられる。
【図面の簡単な説明】
【００１５】
【図１】本発明の実施例に用いたフライス組織の説明図である。
【発明を実施するための形態】
【００１６】
以下、本発明の実施形態を具体的に説明するが、本発明は、下記の実施形態に限定されるものではなく、本発明の要旨を逸脱しない範囲内において種々変更を加え得ることは勿論である。
【００１７】
本発明の吸湿性紡績糸は、アクリル繊維を基材としてカルボキシル基含有モノマーをグラフト重合してなるグラフトアクリル繊維を、１５〜５０質量％含有するものである。
【００１８】
まず、本発明の吸湿性紡績糸に含有されるグラフトアクリル繊維について説明する。
【００１９】
本発明の吸湿性紡績糸に含有されるグラフトアクリル繊維は、アクリル繊維を基材としてカルボキシル基含有モノマーをグラフト重合してなるものである。
【００２０】
前記基材となるアクリル繊維とは、アクリロニトリルを８５質量％以上含むモノマーの重合体を繊維化したものである。アクリロニトリルの含有量が８５質量％未満では、染色鮮明性、発色性等のアクリル繊維としての特徴が発揮できず、また熱特性をはじめとする他の物性も低下する傾向となる。この様なアクリル繊維としては、ポリアクリロニトリルまたはアクリロニトリルと不飽和モノマーとの共重合体を用いたものが挙げられる。アクリロニトリルと共重合可能な不飽和モノマーとしては、例えば、アクリル酸メチル、アクリル酸エチル、アクリル酸イソプロピル、アクリル酸ｎ−ブチル、アクリル酸２−エチルヘキシル、アクリル酸２−ヒドロキシエチル、アクリル酸ヒドロキシプロピル等のアクリル酸エステル；メタクリル酸エチル、メタクリル酸イソプロピル、メタクリル酸ｎ−ブチル、メタクリル酸イソブチル、メタクリル酸ｔ−ブチル、メタクリル酸ｎ−ヘキシル、メタクリル酸シクロヘキシル、メタクリル酸ラウリル、メタクリル酸２−ヒドロキシエチル、メタクリル酸ヒドロキシプロピル、メタクリル酸ジエチルアミノエチル等のメタクリル酸エステル；アクリル酸、メタクリル酸、マレイン酸、イタコン酸、アクリルアミド、Ｎ−メチロールアクリルアミド、ジアセトンアクリルアミド、スチレン、ビニルトルエン、酢酸ビニル、塩化ビニル、塩化ビニリデン、臭化ビニル、臭化ビニリデン、フッ化ビニル、フッ化ビニリデン等の不飽和モノマーが挙げられる。また、ｐ−スルホフェニルメタリルエーテル、メタリルスルホン酸、アリルスルホン酸、スチレンスルホン酸、２−アクリルアミド−２−メチルプロパンスルホン酸等のスルホン酸基含有不飽和モノマー、及びこれらのアルカリ金属塩等は、カチオン染色性を高めるため、好適に用いることができる。
【００２１】
前記基材となるアクリル繊維を構成する重合体の分子量は、通常アクリル繊維の製造に用いられる範囲であれば特に限定されないが、質量平均分子量が２０〜５０万であることが好ましい。分子量が低すぎると、紡糸性が低下すると同時に原糸の糸質も悪化する傾向となる。また、分子量が高すぎると、紡糸原液に最適粘度を与える重合体の濃度が低くなり、生産性が低下する傾向となる。
【００２２】
前記基材となるアクリル繊維の繊度は、０．５ｄｔｅｘ以上であることが好ましく、０．８ｄｔｅｘ以上であることがより好ましく、２．０ｄｔｅｘ以下であることが好ましく、１．５ｄｔｅｘ以下であることがより好ましい。繊度を前記範囲とすることにより、繊維の紡績性・強度・品質を維持しながら、ソフトな風合いを有する生地が作製できる。一方、繊度が０．５ｄｔｅｘ未満であれば、その紡績性・強度・品質を維持することが困難になり、繊度が２．０ｄｔｅｘを超えると、ソフトな風合いを有する生地が得られにくい。
【００２３】
前記基材となるアクリル繊維の製造方法は、特に限定されず湿式紡糸法や乾式紡糸法が挙げられるが、湿式紡糸法が好ましい。また、湿式紡糸法に用いられる溶剤としては、ジメチルアセトアミド、ジメチルホルムアミド、ジメチルスルホキシド、エチレンカーボネート、プロピレンカーボネート、γ−ブチロラクトン、アセトン等の有機溶剤；硝酸、ロダン酸ソーダー水溶液、塩化亜鉛水溶液等の無機溶剤が挙げられる。
【００２４】
前記基材となるアクリル繊維には、衣料品として必要な機能性を付与するために機能性添加物などを含有させることができる。また、必要に応じて、異型断面にすることも自由である。なお、繊維の長さも特に限定されない。
【００２５】
また、前記アクリル繊維基材にグラフト重合するカルボキシル基含有モノマーとは、親水性官能基であるカルボキシル基を少なくとも１つ含有し、重合性官能基であるビニル基を少なくとも１つ含有する化合物である。この様な化合物としては、例えば、アクリル酸、メタクリル酸などが挙げられる。前記の様なカルボキシル基含有モノマーをアクリル繊維基材にグラフト重合することで、吸湿性を持つグラフトアクリル繊維が製造できる。
【００２６】
なお、前記グラフトアクリル繊維を製造する方法については、特許文献４に記載されたレドックス系以外の従来技術では難しいとされていたが、本発明者らが、鋭意検討した結果、過酸化ベンゾイル等の有機過酸化物系ラジカル重合開始剤を用いても、重合反応液のｐＨを特定の範囲に調整してグラフト重合反応させれば、カルボキシル基含有モノマーがアクリル繊維基材に効率良くグラフト重合することを見出した。即ち、カルボキシル基含有モノマー、溶媒としての水、ラジカル重合開始剤を必須成分とする重合反応液のｐＨをソーダー灰などのアルカリ化合物でｐＨ２〜５に調整すると、グラフト重合効率が良好となる。また、前記ｐＨを３〜４に調整することがより好ましい。ｐＨが２未満または５超であれば、グラフト重合効率が不十分となる。
【００２７】
前記グラフト重合反応において、アクリル繊維基材の浴比（アクリル繊維基材の質量：水の質量）の好ましい範囲は１：５〜１：２０であり、カルボキシル基含有モノマーの好ましい濃度範囲は２０〜５０％ｏｗｆであり、重合開始剤の好ましい濃度範囲は０．５〜２．０％ｏｗｆであり、反応温度の好ましい範囲は７０〜１２０℃であり、反応時間の好ましい範囲は２０〜６０分である。なお、グラフト重合を行う際の基材となるアクリル繊維の形態は特に限定されず、わた、糸、生地のいずれでも良い。
【００２８】
前記重合反応液には、加工途上適正なｐＨを維持するｐＨ調整剤として炭酸ナトリウムや水酸化ナトリウム等のナトリウム塩、重合開始剤の失活を防ぐ金属封鎖剤としてエチレンジアミン系やニトリロ三酢酸系キレート剤などを添加しても構わない。
【００２９】
前記のように製造されたグラフトアクリル繊維において、カルボキシル基含有モノマーのグラフト重合率（グラフト重合による質量増加分）は、アクリル繊維基材に対して、１０質量％以上であることが好ましく、２０質量％以上であることがより好ましく、５０質量％以下であることが好ましく、４０質量％以下であることがより好ましい。グラフト重合率を前記範囲とすることにより、吸湿性と可紡性のバランスの良い繊維が得られる。一方、グラフト重合率が１０質量％未満であれば、期待する吸湿能力が得られないおそれがある。また、グラフト重合率が５０質量％を超えると、グラフト重合により繊維の繊度が太くなり、可紡性が悪くなり、薄い生地を作ることが困難となるおそれがある。
【００３０】
次に、本発明の吸湿性紡績糸について具体的に説明する。
【００３１】
本発明においては、前記グラフトアクリル繊維を紡績糸に混用することで蒸れ感を低減する効果が得られる。着用快適性の優れる生地を得るためには、前記グラフトアクリル繊維の含有量を１５〜５０質量％とすることが必要である。グラフトアクリル繊維の含有量が１５質量％未満であれば、得られた紡績糸は期待する吸湿能力を持たず、衣服内の蒸れ感を低減する効果が不十分となる。また、含有量が５０質量％を超えると、糸品質の悪化や強度の低下により可紡性が悪くなり、可紡性を改善するため紡績糸の番手を太くすることが可能であるが、太番手を用いると薄い生地を作ることが困難となる。また、グラフトアクリル繊維の含有量は２０〜４０質量％とすることがより好ましい。
【００３２】
本発明の吸湿性紡績糸において、前記グラフトアクリル繊維に加えて、非グラフトアクリル繊維を含有することが好ましい。この非グラフトアクリル繊維とは、カルボキシル基含有モノマーがグラフト重合されていないアクリル繊維を意味する。
【００３３】
前記非グラフトアクリル繊維としては、前記アクリル繊維基材として例示したものを使用することができる。また、非グラフトアクリル繊維の素材は、前記アクリル繊維基材の素材と同じであっても良いが、違う種類であっても構わない。
【００３４】
前記非グラフトアクリル繊維の繊度は、０．３〜２．０ｄｔｅｘであることが好ましく、０．３〜０．７ｄｔｅｘであることがより好ましい。非グラフトアクリル繊維の繊度を前記範囲とすることにより、染色性と番手のバランスの良い紡績糸を製造できる。一方、非グラフトアクリル繊維の繊度が０．３ｄｔｅｘ未満であると、染色時の色濃度が極端に低下し、均一な染色性を有する紡績糸が得られにくい。また、２．０ｄｔｅｘより太いと、細番手の紡績糸が得られず、作製した生地の風合いも硬くなる傾向がある。
【００３５】
前記非グラフトアクリル繊維には、衣料品として必要な機能性を付与するために機能性添加物などを含有させることができる。また、必要に応じて、異型断面にすることも自由である。
【００３６】
本発明の吸湿性紡績糸においては、前記繊度０．３〜０．７ｄｔｅｘの非グラフトアクリル繊維を２０〜８０質量％含有することが好ましく、３０〜８０質量％含有することがより好ましい。繊度０．３〜０．７ｄｔｅｘの非グラフトアクリル繊維の含有量を前記範囲とすることで、糸強度、保温性及び染色性のバランスの良い紡績糸が作製できる。一方、含有量が２０質量％未満であると、糸強度が不足することがあり、８０質量％を超えると、繊維が密に詰まり、糸内の空隙が減少して保温性が不足となり、且つファッション商品として必要な染色性が低下し濃色が出なくなるおそれがある。
【００３７】
本発明の吸湿性紡績糸におけるアクリル繊維（グラフトアクリル繊維と非グラフトアクリル繊維）の混率は、７５質量％以上であることが好ましく、１００質量％であることがより好ましい。アクリル繊維の混率が７５質量％以上であれば、作製した編地は保温性に優れたものとなる。一方、混率が７５質量％を下回ると、アクリル繊維の低い熱伝導率を利用した保温性を維持できないおそれがある。
【００３８】
また、本発明の吸湿性紡績糸において、アクリル以外の繊維を含有することも可能である。アクリル以外の繊維としては、特に限定されるものではなく、例えば、綿、レーヨン、麻、ポリエステル繊維、ナイロン繊維、獣毛、シルク、アセテート繊維等が挙げられる。
【００３９】
本発明の吸湿性紡績糸は、前記の様に、グラフトアクリル繊維を１５〜５０質量％含み、好適には、非グラフトアクリル繊維を２０〜８０質量％含み、必要に応じてアクリル以外の繊維を含むものである。前記吸湿性紡績糸は、これらの繊維の混紡糸、合撚糸、複合紡績糸のいずれでも良い。例えば、グラフトアクリル繊維と、非グラフトアクリル繊維やアクリル以外の繊維とからなる混紡糸；別々に糸を形成した後で引き揃えてなる合撚糸；グラフトアクリル繊維と非グラフトアクリル繊維（またはアクリル以外の繊維）との混紡糸を、アクリル以外の繊維（または非グラフトアクリル繊維）の紡績糸と引き揃えてなる合撚糸；非グラフトアクリル繊維とアクリル以外の繊維との混紡糸を、グラフトアクリル繊維の紡績糸と引き揃えてなる合撚糸；或いは、これらの繊維を用いて作製した特殊構造の複合紡績糸などの態様が挙げられる。しかし、本発明の吸湿性紡績糸は、前記例示した態様に限定されるものではなく、適宜変更することが可能である。
【００４０】
また、本発明の吸湿性紡績糸を製造する紡績方法としては、特に限定されず、例えば、リング紡績法、精紡交撚法、オープンエンド法、ＭＶＳ（ＭＵＲＡＴＡ  ＶＯＬＴＥＸ  ＳＰＩＮＮＥＲ）を用いた空気紡績法などを採用することができる。また、これらの紡績方法をベースとした短繊維・短繊維複合紡績法、長繊維・短繊維複合紡績法、合撚法などを用いることもできる。
【００４１】
本発明の吸湿性紡績糸の英式番手は、２０ｓ〜１００ｓであることが好ましく、６０ｓ〜８０ｓであることがより好ましい。英式番手を前記範囲とすることにより、糸の品質を維持しながら、軽量薄地の生地が作製できる。一方、吸湿性紡績糸が英式番手２０ｓよりも太くなると、細番手の糸と交編しても生地が厚くなり、作製した衣料品を着用する時に不快となるおそれがある。また、１００ｓよりも細くなると、糸の品質を維持することが困難になるおそれがある。
【００４２】
本発明の吸湿性紡績糸の吸湿率は、２質量％以上であることが好ましく、３質量％以上であることがより好ましく、１０質量％以下であることが好ましく、８質量％以下であることがより好ましい。吸湿率が前記範囲にあると、衣服内の湿度を低減して、着用中の蒸れ感を抑制することができる。一方、吸湿率が２質量％未満であれば、衣服内の湿度を低減させる効果が不十分となり、吸湿率が１０質量％を超えると、グラフトアクリル繊維を多く含む必要となり、糸品質の悪化や強度の低下などを招くおそれがある。
【００４３】
以下、本発明の編地について具体的に説明する。
【００４４】
本発明の編地は、前記吸湿性紡績糸を用いたものである。本発明の編地における吸湿性紡績糸の交編率は、５０質量％以上であることが好ましく、７５質量％以上であることがより好ましい。吸湿性紡績糸の交編率が５０質量％以上であれば、保温性と着用快適性を兼ね備える編地が得られる。一方、吸湿性紡績糸の交編率が５０質量％未満では、保温性が不足し、蒸れ感を低減する効果が得られにくくなるおそれがある。
【００４５】
また、本発明の編地において、前記吸湿性紡績糸と共に使用される糸としては、本発明で目的とする薄地・軽量化や着用快適性に応じて、さまざまな素材を用いることができる。例えば、１５質量％未満の前記グラフトアクリル繊維を含有する糸や、非グラフトアクリル繊維を用いた糸、アクリル以外の繊維を用いた糸などが挙げられる。非グラフトアクリル繊維としては、前記アクリル繊維基材として例示したものを使用することができる。また、アクリル以外の繊維としては、特に限定されず、例えば、綿、レーヨン、麻、ポリエステル繊維、ナイロン繊維、獣毛、シルク、アセテート繊維等が挙げられる。
【００４６】
編地を構成する糸の素材は、染色再現性や操業性の観点から、本発明の吸湿性紡績糸も含めて、グラフトアクリル、非グラフトアクリル及びその他の素材の合計３素材以下とすることが好ましい。
【００４７】
なお、本発明の吸湿性紡績糸と交編される糸は、短繊維を用いた紡績糸の他にも長繊維を用いたマルチフィラメント、及びそれらの複合糸も好適に用いられる。具体的にはナイロンやポリエステルのフィラメントまたはその仮撚加工糸であったり、短繊維や長繊維と弾性繊維を複合した被覆弾性糸がある。長繊維と弾性繊維との複合糸としては、フィラメントと弾性糸を合撚したＦＴＹ（フィラメント  ツイスティッド  ヤーン）、シングル又はダブルカバーリング糸、エアーカバード糸、仮撚加工と同時に混繊する仮撚複合糸等が用いられる。短繊維と弾性糸との複合糸としては、コアスパンヤーン、プライヤーン等が用いられる。弾性糸はポリウレタン系スパンデックス、ポリオレフィン系弾性糸、ポリエステル系弾性糸、ポリエステル系潜在捲縮糸等を用いることができる。
【００４８】
本発明の編地の編組織は、特に限定されないが、編地が薄くなるようにすることが好ましい。例えば、丸編のシングルニット、ダブルニット又は経編であっても良い。編地が厚くなりにくい組織で好適なものとしては、フライス、片袋、天竺、ミラノリブ、リバーシブル、ベア天竺、ベアフライス等が挙げられる。
【００４９】
編地の密度は、編組織により変わるが、ウエール数２０〜５０本／ｉｎｃｈ、コース数３０〜１００本／ｉｎｃｈの範囲で適宜設定すればよい。編地の密度を前記範囲に設定することで、編地の薄地・軽量化を実現でき、編地の比容積を３〜６ｃｍ3／ｇにすることができる。この比容積の範囲は、従来の保温用編地よりは小さいが、本発明の吸湿性紡績糸には微細な空隙があるため、得られる編地の比容積が小さくても高い保温性を有していると考えられる。編地の比容積は、３．５〜５．５ｃｍ3／ｇであることがより好ましい。
【００５０】
前記編地の厚みは、特に限定されないが、０．２ｍｍ以上であることが好ましく、０．３ｍｍ以上であることがより好ましく、０．６ｍｍ以下であることが好ましく、０．５ｍｍ以下であることがより好ましい。編地の厚みを前記範囲とすることで、軽量薄地で、保温性に優れる編地が得られる。一方、厚みが０．２ｍｍ未満では、薄くなりすぎて温かさが実感できないおそれがある。また、厚みが０．６ｍｍを超えると、軽量薄地の編地が得られないおそれがある。
【００５１】
前記編地の目付は、６０ｇ／ｍ2以上であることが好ましく、８０ｇ／ｍ2以上であることがより好ましく、１７０ｇ／ｍ2以下であることが好ましく、１２０ｇ／ｍ2以下であることがより好ましい。編地の目付を前記範囲とすることで、軽量薄地で、保温性に優れる編地が得られる。一方、目付が６０ｇ／ｍ2未満では、薄くなりすぎて温かさが実感できないおそれがある。また、目付が１７０ｇ／ｍ2を超えると、軽量薄地の編地が得られないことがある。
【００５２】
前記編地の保温率は、高い程良いが、１８．５〜３０％の範囲にあることが好ましい。保温率が１８．５％より低下すると、着用時の温かさが感じられにくい。また、保温率が３０％より高くなると、編地の薄地・軽量化が難しくなる。
【００５３】
前記編地の吸湿率は、２．０質量％以上であることが好ましく、２．５質量％以上であることがより好ましい。編地の吸湿率が２．０質量％以上であれば、蒸れ感を低減する効果が得られる。
【００５４】
また、本発明の編地においては、グラフト重合されたカルボキシル基の末端水素をナトリウムイオンなどの陽イオンで塩化するアルカリ処理が必要である。この処理によって、吸湿性を発揮させることができる。用いることのできるアルカリとしては、炭酸ナトリウム、重炭酸ナトリウム、ピロリン酸ナトリウム、トリポリリン酸ナトリウム等が挙げられる。
【００５５】
本発明の編地の染色加工では、アクリル繊維を染色するためにカチオン染料を用いることが必要であるが、ほかの素材を用いた場合、ほかの素材に応じて適当な染料を選択して染色を行うことも必要である。
【００５６】
なお、本発明の編地には、必要に応じてほかの機能加工を併用しても良い。この様な機能加工としては、例えば、蓄熱加工、吸水加工、帯電防止加工、抗菌防臭加工、消臭加工、防縮加工、スキンケア加工などが挙げられる。
【実施例】
【００５７】
次に、実施例及び比較例を挙げて本発明を詳細に説明するが、本発明はこれらに限定されるものではなく、前・後記の趣旨を逸脱しない範囲で変更実施をすることは、全て本発明の技術的範囲に含まれる。なお、本発明の実施例及び比較例における各性能評価は次の方法により行った。
【００５８】
＜カルボキシル基含有モノマーのグラフト重合率（質量％）＞
グラフト重合前のアクリル繊維の絶乾質量をＷaとし、グラフト重合後のアクリル繊維を１０５℃の乾燥機で３時間以上処理して、室温環境下のデシケーターにて２０分以上冷却した後の絶乾質量をＷbとした。カルボキシル基含有モノマーのグラフト重合率（Ｇ）は、下記式により計算した。
Ｇ（質量％）＝１００×（Ｗb−Ｗa）／Ｗa
【００５９】
＜紡績糸の英式番手（ｓ）＞
かせ取機を用いて、長さ１０９．７２８ｍ（１ｌｅａ）の紡績糸を取って、その質量Ｗc（単位：ｇ）を測定した。紡績糸の英式番手（Ｎｅ）は、下記式により換算した。
Ｎｅ＝４５３．６／７×（１／Ｗc）
【００６０】
＜編地の厚み（ｍｍ）＞
編地の厚みは、測定器Ｐｅｃｏｃｋ  Ｄｉａｌ  Ｔｈｉｃｋｎｅｓｓ  Ｇａｕｇｅ  ＭＯＤＥＬ  Ｈ（ミクロン計測器社製）を用いて測定した。
【００６１】
＜編地の目付（ｇ／ｍ2）＞
編地の目付は、ＪＩＳ  Ｌ  １０１８に基づき測定した。
【００６２】
＜編地の保温率（％）＞
２０℃、６５％Ｒｈの環境下にて、サーモラボＩＩ試験機（カトーテック株式会社製）を用いて、測定熱板に、２０℃、６５％Ｒｈにて２４時間放置した試料を被せて、試料を被せる前、被せた後の消費電力量をそれぞれＷ0、Ｗ1とした。編地の保温率（Ｈ）は、下記式により計算した。
Ｈ（％）＝１００×（Ｗ1−Ｗ0）／Ｗ0
【００６３】
＜紡績糸又は編地の吸湿率（質量％）＞
試料を２０℃、６５％Ｒｈにて２４時間放置した後の質量をＷeとし、放置前の絶乾質量をＷdとした。吸湿率（Ｒ）は、下記式により計算した。
Ｒ（質量％）＝１００％×（Ｗe−Ｗd）／Ｗd
【００６４】
＜着用快適性（蒸れ感）＞
被実験者５名を選んで、試料を用いて作った肌着を着用させた。満員電車環境を想定した２０℃、８０％Ｒｈの環境下で６０分間過ごした後、被実験者に対してアンケートを実施した。３名以上の被実験者が、全く蒸れ感を感じないと回答する場合は◎、蒸れ感をあまり感じないと回答する場合は○、やや蒸れ感を感じると回答する場合は△、蒸れ感を感じると回答する場合は×とした。
【００６５】
＜編地の風合い＞
被実験者５名を選んで、試料の触感についてアンケートを実施した。３名以上の被実験者が、柔らかいと回答する場合は◎、やや柔らかいと回答する場合は○、やや硬いと回答する場合は△、硬いと回答する場合は×とした。
【００６６】
実施例１
界面活性剤クリーンＮ１５（一方社油脂工業社製）０．５ｇ／ｌを用いて、７０℃、１０分間で、繊維長３８ｍｍ、繊度１．０ｄｔｅｘのマイクロアクリルわた（日本エクスラン工業社製、品番Ｋ８２２−１．０Ｔ３８）を精練した。続いて、オーバーマイヤー染色機（日阪製作所製）の釜に、精練されたアクリルわたを投入して、アクリルわたに対する浴比が１：１０になるように常温水を注入した。また、カルボキシル基含有モノマーであるメタクリル酸（三菱ガス化学社製、４２％ｏｗｆ）、キレート剤であるキレストＮＴＢ（キレスト社製、０．４５％ｏｗｆ）、分散剤ディスパーＮ７００（明成化学工業社製、１％ｏｗｆ）、重合開始剤パーカドックスＬＷ７５（化薬アクゾ社製；ジベンゾイルパーオキサイド、０．８％ｏｗｆ）及び染色用キャリヤーＴＣ−２０１（東洋興業社製、３．０％ｏｗｆ）をそれぞれ投入した後、ソーダー灰（トクヤマ社製）にて反応液のｐＨを３．４に調整した。次に、釜を密閉し、窒素を注入して釜内部を無酸素状態とし、１０５℃、４０分間で重合反応を行った。その後、重合反応後の溶液を炭酸ナトリウムにてｐＨ６に調整した後、紡績油剤マーポールＴ１８０（松本油脂製薬社製）を２．５ｇ／ｌになるように投入し、アクリルわたに柔軟処理を実施した。続いて、乾燥機にてアクリルわたを乾燥して、グラフト重合率が２０質量％のグラフトアクリル繊維を得た。
【００６７】
次に、前記グラフトアクリル繊維を３０質量％、極細非グラフトアクリル繊維としての繊度０．５ｄｔｅｘの超マイクロアクリルわた（日本エクスラン工業社製、品番ＵＦ４２−０．５Ｔ３２）を７０質量％用いて、リング紡績法にて英式番手８０ｓの混紡糸（吸湿性紡績糸）を製造した。得られた吸湿性紡績糸の吸湿率を測定し、結果を表１に示す。
【００６８】
さらに、前記吸湿性紡績糸をゾッキで使用して、１８”−１８Ｇのフライス編機（永田精機社製）によりフライス組織（図１）を編成した。編成時の条件は、編成糸長で４３０ｍｍ／１００ウエールであった。その後、サンノニックＦＤ１００（三洋化成工業社製）を用いて、前記フライス組織編地を７０℃、３０分の条件で精練処理した後、１０％ｏｗｆの炭酸ナトリウムにてアルカリ処理して編地を得た。得られた編地については、その厚み、目付、保温率、吸湿率、着用快適性および風合いなどを評価した。結果を表１に示す。
【００６９】
実施例２
実施例１で得られたグラフトアクリル繊維を３０質量％、繊度０．５ｄｔｅｘの超マイクロアクリルわたを４０質量％、細非グラフトアクリル繊維としての繊度１．０ｄｔｅｘのマイクロアクリルわたを３０質量％用いた以外は、実施例１と同様の方法で吸湿性紡績糸及び編地を作製した。得られた吸湿性紡績糸及び編地について、実施例１と同様に評価を行った。結果を表１に示す。
【００７０】
実施例３
実施例１で得られたグラフトアクリル繊維を２０質量％、繊度０．５ｄｔｅｘの超マイクロアクリルわたを４０質量％、繊度１．０ｄｔｅｘのマイクロアクリルわたを４０質量％用い、また紡績糸の英式番手を４０ｓとした以外は、実施例１と同様の方法で吸湿性紡績糸を作製した。また、作製した吸湿性紡績糸を用いて、実施例１と同様の方法で編地を作製した。得られた吸湿性紡績糸及び編地について、実施例１と同様に評価を行った。結果を表１に示す。
【００７１】
実施例４
実施例１で得られたグラフトアクリル繊維を３０質量％、繊度１．０ｄｔｅｘのマイクロアクリルわたを７０質量％用い、また紡績糸の英式番手を４０ｓとした以外は、実施例１と同様の方法で吸湿性紡績糸を作製した。また、作製した吸湿性紡績糸を用いて、実施例１と同様の方法で編地を作製した。得られた吸湿性紡績糸及び編地について、実施例１と同様に評価を行った。結果を表１に示す。
【００７２】
実施例５
実施例１で得られたグラフトアクリル繊維を１５質量％、繊度０．５ｄｔｅｘの超マイクロアクリルわたを４０質量％、繊度１．０ｄｔｅｘのマイクロアクリルわたを４５質量％用い、また紡績糸の英式番手を４０ｓとした以外は、実施例１と同様の方法で吸湿性紡績糸を作製した。また、作製した吸湿性紡績糸を用いて、実施例１と同様の方法で編地を作製した。得られた吸湿性紡績糸及び編地について、実施例１と同様に評価を行った。結果を表１に示す。
【００７３】
実施例６
実施例１で得られたグラフトアクリル繊維を４０質量％、繊度０．５ｄｔｅｘの超マイクロアクリルわたを６０質量％用い、実施例１と同様の方法で、英式番手５０ｓの混紡糸を作製した。その後、４０ｄｔｅｘ／２８フィラメントのナイロン糸(東洋紡績株式会社製)を用いて、前記混紡糸と引き揃えて、英式番手３７ｓの合撚糸（吸湿性紡績糸）を作製した。前記合撚糸において、混紡糸：ナイロン糸は７５質量％：２５質量％であった。また、作製した吸湿性紡績糸を用いて、実施例１と同様の方法で編地を作製した。得られた吸湿性紡績糸及び編地について、実施例１と同様に評価を行った。結果を表１に示す。
【００７４】
実施例７
実施例１で得られたグラフトアクリル繊維を５０質量％、繊度０．５ｄｔｅｘの超マイクロアクリルわたを３０質量％、繊度１．０ｄｔｅｘのマイクロアクリルわたを２０質量％用い、また紡績糸の英式番手を４０ｓとした以外は、実施例１と同様の方法で吸湿性紡績糸を作製した。また、作製した吸湿性紡績糸を用いて、実施例１と同様の方法で編地を作製した。得られた吸湿性紡績糸及び編地について、実施例１と同様に評価を行った。結果を表１に示す。
【００７５】
実施例８
実施例１で得られたグラフトアクリル繊維を５０質量％、繊度０．５ｄｔｅｘの超マイクロアクリルわたを３０質量％、繊度１．０ｄｔｅｘのマイクロアクリルわたを２０質量％用いた以外は、実施例１と同様の方法で吸湿性紡績糸を作製した。また、繊度０．５ｄｔｅｘの超マイクロアクリルわたを３０質量％、繊度１．０ｄｔｅｘのマイクロアクリルわたを７０質量％使用した以外は、実施例１と同様の方法で他の紡績糸を作製した。なお、前記吸湿性紡績糸と他の紡績糸を１本交互で使用した以外は、実施例１と同様の方法で編地を作製した。得られた吸湿性紡績糸及び編地について、実施例１と同様に評価を行った。結果を表１に示す。
【００７６】
比較例１
実施例８で作製した他の紡績糸を１００質量％用いたことと、精練処理した後、炭酸ナトリウムによるアルカリ処理を行わなかったこと以外は、実施例１と同様の方法で編地を作製した。得られた編地については、実施例１と同様に評価を行った。結果を表２に示す。
【００７７】
比較例２
繊度１．０ｄｔｅｘのマイクロアクリルわたを１００質量％使用して、実施例１と同様の方法で、英式番手４０ｓの紡績糸を作製した。また、作製した紡績糸を用いたことと、精練処理した後、炭酸ナトリウムによるアルカリ処理を行わなかったこと以外は、実施例１と同様の方法で編地を作製した。得られた紡績糸及び編地について、実施例１と同様に評価を行った。結果を表２に示す。
【００７８】
比較例３
実施例１で得られたグラフトアクリル繊維を１０質量％、繊度０．５ｄｔｅｘの超マイクロアクリルわたを９０質量％用い、また紡績糸の英式番手を４０ｓとした以外は、実施例１と同様の方法で紡績糸を作製した。また、作製した紡績糸を用いて、実施例１と同様の方法で編地を作製した。得られた紡績糸及び編地について、実施例１と同様に評価を行った。結果を表２に示す。
【００７９】
比較例４
比較例３で得られた紡績糸と１６７ｄｔｅｘ／８４フィラメントのナイロン糸（東洋紡績株式会社製）を１本交互で使用した以外は、実施例１と同様の方法で編地を作製した。得られた編地について、実施例１と同様に評価を行った。結果を表２に示す。
【００８０】
比較例５
ピマ綿わたを１００質量％の割合で使用し、また紡績糸の英式番手を４０ｓとした以外は、実施例１と同様の方法で紡績糸を作製した。また、作製した紡績糸を用いたことと、精練処理した後、炭酸ナトリウムによるアルカリ処理を行わなかったこと以外は、実施例１と同様の方法で編地を作製した。得られた紡績糸及び編地について、実施例１と同様に評価を行った。結果を表２に示す。
【００８１】
【表１】
2011144481.tif 000002
【００８２】
【表２】
2011144481.tif 000003
【００８３】
表１の結果から分かるように、実施例１〜８の吸湿性紡績糸を用いた編地は、軽量薄地で、保温性と着用快適性に優れているものであった。
【００８４】
一方、表２の結果から分かるように、吸湿性紡績糸を採用しなかった比較例１、２の編地は、着用実験で蒸れが感じられ、着用快適性に劣るものであった。また、比較例３の編地は、吸湿性のグラフトアクリル繊維を１０質量％しか含有しない紡績糸を採用したため、吸湿性が低く着用快適性に劣るものであった。さらに、比較例４の編地は、ナイロン糸の混率が高く、吸湿性が高く着用快適性は良かったが、保温性が十分で無かった。比較例５の編地は、綿わたのみを使用したため、吸湿性が高かったが、風合が硬く保温性に劣るものであった。
【産業上の利用可能性】
【００８５】
本発明の吸湿性紡績糸を用いた編地は、軽量薄地で、且つ保温性と着用快適性を兼ね備えるため、冬の衣料品、特にインナーに好適に用いられる。また、その高い保温性と吸湿性や、軽量薄地という特徴を活かして、インテリア用途、生活資材、カー用品、衛生用品等にも利用できる。
【図１】
2011144481.tif 000004